(57)【要約】  光開始剤と、単量体成分と、着色剤と、を含有し、光開始剤が、光ラジカル重合開始剤、又は、光ラジカル重合開始剤及び光塩基発生剤を含み、単量体成分が、１個のラジカル重合性基とシラノール基及び／又はアルコキシシリル基とを有する単量体を含む硬化性樹脂組成物が開示される。また、光開始剤と、単量体成分と、着色剤と、シラノール基及び／又はアルコキシシリル基を有する化合物と、を含有し、光開始剤が、光ラジカル重合開始剤、又は、光ラジカル重合開始剤及び光塩基発生剤を含み、単量体成分が、１個のラジカル重合性基を有する単量体を含む硬化性樹脂組成物が開示される。【特許請求の範囲】
【請求項１】
光開始剤と、単量体成分と、着色剤と、を含有し、
前記光開始剤が、光ラジカル重合開始剤、又は、光ラジカル重合開始剤及び光塩基発生剤を含み、
前記単量体成分が、１個のラジカル重合性基とシラノール基及び／又はアルコキシシリル基とを有する単量体を含む、硬化性樹脂組成物。
【請求項２】
光開始剤と、単量体成分と、着色剤と、シラノール基及び／又はアルコキシシリル基を有する化合物と、を含有し、
前記光開始剤が、光ラジカル重合開始剤、又は、光ラジカル重合開始剤及び光塩基発生剤を含み、
前記単量体成分が、１個のラジカル重合性基を有する単量体を含む、硬化性樹脂組成物。
【請求項３】
ポリマーを更に含有する、請求項１又は２に記載の硬化性樹脂組成物。
【請求項４】
遮光層形成用である、請求項１〜３のいずれか一項に記載の硬化性樹脂組成物。
【請求項５】
活性エネルギー線が照射されると感圧接着性を発現する、請求項１〜４のいずれか一項に記載の硬化性樹脂組成物。
【請求項６】
下記の方法で求められる感圧性接着力が１０Ｎ／ｃｍ２以上である、請求項５に記載の硬化性樹脂組成物。
幅２５ｍｍ、長さ７５ｍｍ、厚み１ｍｍの第１のガラス基材上に硬化性樹脂組成物を塗布して、幅０．６ｍｍ、長さ２５ｍｍ、膜厚５０μｍの硬化性樹脂層を硬化性樹脂層の長さ方向が第１のガラス基材の長辺と直交するように設け、硬化性樹脂層に、照射強度３０００ｍＷ／ｃｍ２で総照射量が５０００ｍＪ／ｃｍ２になるように波長３６５ｎｍの光を照射し、光照射から１分間以内の硬化性樹脂層上に幅２５ｍｍ、長さ７５ｍｍ、厚み１ｍｍの第２のガラス基材を、第１のガラス基材の長辺と第２のガラス基材の長辺とが鉛直方向から見て揃うように配置し、１Ｎの荷重を１０秒間かけて貼り合わせて測定サンプルを得る。貼り合わせから１時間以内に、測定サンプルの第１のガラス基材及び第２のガラス基材を互いに反対の長辺方向に引き剥がしたときの試験力を測定し、この試験力を、硬化性樹脂層と第２のガラス基材との接触面積で割った値を感圧性接着力とする。
【請求項７】
下記の方法で求められるアスペクト比が０．４以上である、請求項５又は６に記載の硬化性樹脂組成物。
幅２５ｍｍ、長さ７５ｍｍ、厚み１ｍｍの第１のガラス基材上に硬化性樹脂組成物を塗布して、幅０．６ｍｍ、長さ２５ｍｍ、膜厚５０μｍの硬化性樹脂層を硬化性樹脂層の長さ方向が第１のガラス基材の長辺と直交するように設け、硬化性樹脂層に、照射強度３０００ｍＷ／ｃｍ２で総照射量が５０００ｍＪ／ｃｍ２になるように波長３６５ｎｍの光を照射し、光照射から１分間以内の硬化性樹脂層上に幅２５ｍｍ、長さ７５ｍｍ、厚み１ｍｍの第２のガラス基材を、第１のガラス基材の長辺と第２のガラス基材の長辺とが鉛直方向から見て揃うように配置し、１Ｎの荷重を１０秒間かけて貼り合わせて測定サンプルを得る。測定サンプルにおける第２のガラス基材と接触している硬化性樹脂層の幅をＢ（単位：ｍｍ）としたときに、Ｂ／０．６をアスペクト比とする。
【請求項８】
画像表示面を有する液晶パネル、及び前記画像表示面と対向する光透過部を有するカバー部材を有する画像表示部と、前記画像表示部の周囲に設けられ前記画像表示部を支持するフレーム部と、前記フレーム部と前記画像表示部との間に形成された遮光層と、を備える画像表示装置であって、
前記遮光層が、請求項１〜７のいずれか一項に記載の硬化性樹脂組成物からなる硬化性樹脂層の硬化物である、
画像表示装置。
【請求項９】
画像表示面を有する液晶パネル、及び前記画像表示面と対向する光透過部を有するカバー部材を有する画像表示部と、前記画像表示部の周囲に設けられ前記画像表示部を支持するフレーム部と、前記フレーム部と前記画像表示部との間に形成された遮光層と、を備える画像表示装置を製造する方法であって、
前記画像表示部又は前記フレーム部に、請求項１〜７のいずれか一項に記載の硬化性樹脂組成物を塗布して、枠状の硬化性樹脂層を形成させる工程と、
前記硬化性樹脂層に対して活性エネルギー線を照射することにより、前記硬化性樹脂層の硬化反応を進行させる工程と、
前記硬化性樹脂層を介在させながら前記画像表示部と前記フレーム部とを貼り合わせる工程と、をこの順に備え、
前記遮光層が、硬化反応が進行した前記硬化性樹脂層である、方法。
【請求項１０】
前記画像表示部と前記フレーム部とを貼り合わせるときの前記硬化性樹脂層が感圧接着性を有する、請求項９に記載の方法。
【請求項１１】
下記式で表されるアスペクト比が０．４以上となるように、前記画像表示部と前記フレーム部とを貼り合わせる、請求項９又は１０に記載の方法。
アスペクト比＝Ｂ’／Ａ’
［式中、Ａ’は、前記画像表示部及び前記フレーム部のうちの一方に塗布された前記枠状の硬化性樹脂層の所定の部位における幅を示し、Ｂ’は、前記画像表示部と前記フレーム部とが貼り合わされた後の前記硬化性樹脂層の前記所定の部位における前記画像表示部及び前記フレーム部のうちの他方と接触している幅を示す。］
【請求項１２】
前記画像表示部と前記フレーム部とを貼り合わせる前記工程の後、前記硬化性樹脂層の硬化反応を更に進行させる工程を更に備える、請求項９〜１１のいずれか一項に記載の方法。
【発明の詳細な説明】
【技術分野】
【０００１】
本発明は、硬化性樹脂組成物、画像表示装置及び画像表示装置の製造方法に関する。
【背景技術】
【０００２】
スマートフォーン等の情報端末に用いられている画像表示装置は、画像表示面を有する画像表示部（液晶パネル、カバーガラス等を含む）と、これを支持するフレーム部とを有しており、従来、画像表示部とフレーム部とを感圧接着テープで接着して固定することにより製造されている。この感圧接着テープとして、画像表示部とフレーム部との間からの光漏れによる画質の低下を防止するため、一般的に遮光性を有する黒色の感圧接着テープが使用される（例えば、特許文献１）。
【先行技術文献】
【特許文献】
【０００３】
【特許文献１】特許第５６５８０７２号公報
【発明の概要】
【発明が解決しようとする課題】
【０００４】
近年、画像表示装置において、画像表示面周囲の加飾部及び遮光層の狭小化が進み、これらを支持する画像表示部のフレーム部も狭小化が進んでいる。そのため、画像表示部とフレーム部との接着面積が狭小化する傾向がある。狭小化した接着面積に対応するための感圧接着テープの微細加工、及び狭小化した接着部位への感圧接着テープの貼り合わせが困難であることから、生産性の低下が懸念される。【０００５】
本発明は、画像表示装置を製造するにあたり、画像表示部とフレーム部の間からの光漏れを抑制する遮光性を有し、かつ狭小な領域であっても効率的に形成できる遮光層を形成するために用いることのできる硬化性樹脂組成物を提供することを目的とする。
【課題を解決するための手段】
【０００６】
本発明の一側面は、光開始剤と、単量体成分と、着色剤と、を含有し、光開始剤が、光ラジカル重合開始剤、又は、光ラジカル重合開始剤及び光塩基発生剤を含み、単量体成分が、１個のラジカル重合性基とシラノール基及び／又はアルコキシシリル基とを有する単量体を含む硬化性樹脂組成物を提供する。【０００７】
本発明の別の側面は、光開始剤と、単量体成分と、着色剤と、シラノール基及び／又はアルコキシシリル基を有する化合物と、を含有し、光開始剤が、光ラジカル重合開始剤、又は、光ラジカル重合開始剤及び光塩基発生剤を含み、単量体成分が、１個のラジカル重合性基を有する単量体を含む硬化性樹脂組成物を提供する。【０００８】
本発明に係る硬化性樹脂組成物によれば、画像表示装置の画像表示部又はフレーム部に組成物を塗布して枠状の硬化性樹脂層を形成し、この硬化性樹脂層に対して活性エネルギー線を照射した後、画像表示部とフレーム部とを貼り合せるという簡便な方法により、画像表示部とフレーム部の間からの光漏れを抑制する遮光性を有し、かつ狭小な領域であっても効率的に遮光層を形成することができる。【０００９】
上記の効果が奏される理由を本発明者らは以下のとおり考えている。本発明に係る硬化性樹脂組成物は、上記構成を有することにより、ラジカル重合性基の光ラジカル重合によるポリマー鎖の生成に続いて、塩基によって促進され得る、湿気（水分）によるシラノール基及び／又はアルコキシシリル基のイオン反応（加水分解反応）による硬化性樹脂層の硬化反応を進行させることができる。そして、イオン反応はラジカル重合反応よりも相対的に遅い反応速度で進行する。このような遅延硬化によって、遮光性を有する硬化性樹脂層が活性エネルギー線の照射によって貼り合せに適した弾性率と貼り合せ後の充分な硬化率とを両立することができ、微細な接着面であっても落下衝撃及び画像表示装置を構成する部材（例えばフレキシブル配線基板（ＦＰＣ））の反発力などによる剥れ及び浮きを抑制できる接着力が得られ、光漏れの防止性に優れた遮光層が形成できたものと本発明者らは考えている。【００１０】
上記硬化性樹脂組成物は、ポリマーを更に含有してもよい。硬化性樹脂組成物がポリマーを含有していると、活性エネルギー線を照射された後の硬化性樹脂層が、画像表示部とフレーム部との貼り合わせが容易となる感圧接着性を有することを容易にできる。【００１１】
上記硬化性樹脂組成物は、活性エネルギー線が照射されると感圧接着性を発現するものであることができる。【００１２】
上記硬化性樹脂組成物は、下記の方法で求められる感圧性接着力が１０Ｎ／ｃｍ２以上であってもよい。
幅２５ｍｍ、長さ７５ｍｍ、厚み１ｍｍの第１のガラス基材上に硬化性樹脂組成物を塗布して、幅０．６ｍｍ、長さ２５ｍｍ、膜厚５０μｍの硬化性樹脂層を硬化性樹脂層の長さ方向が第１のガラス基材の長辺と直交するように設け、硬化性樹脂層に、照射強度３０００ｍＷ／ｃｍ２で総照射量が５０００ｍＪ／ｃｍ２になるように波長３６５ｎｍの光を照射し、光照射から１分間以内の硬化性樹脂層上に幅２５ｍｍ、長さ７５ｍｍ、厚み１ｍｍの第２のガラス基材を、第１のガラス基材の長辺と第２のガラス基材の長辺とが鉛直方向から見て揃うように配置し、１Ｎの荷重を１０秒間かけて貼り合わせて測定サンプルを得る。貼り合わせから１時間以内に、測定サンプルの第１のガラス基材及び第２のガラス基材を互いに反対の長辺方向に引き剥がしたときの試験力を測定し、この試験力を、硬化性樹脂層と第２のガラス基材との接触面積で割った値を感圧性接着力とする。【００１３】
上記硬化性樹脂組成物は、下記の方法で求められるアスペクト比が０．４以上であってもよい。
幅２５ｍｍ、長さ７５ｍｍ、厚み１ｍｍの第１のガラス基材上に硬化性樹脂組成物を塗布して、幅０．６ｍｍ、長さ２５ｍｍ、膜厚５０μｍの硬化性樹脂層を硬化性樹脂層の長さ方向が第１のガラス基材の長辺と直交するように設け、硬化性樹脂層に、照射強度３０００ｍＷ／ｃｍ２で総照射量が５０００ｍＪ／ｃｍ２になるように波長３６５ｎｍの光を照射し、光照射から１分間以内の硬化性樹脂層上に幅２５ｍｍ、長さ７５ｍｍ、厚み１ｍｍの第２のガラス基材を、第１のガラス基材の長辺と第２のガラス基材の長辺とが鉛直方向から見て揃うように配置し、１Ｎの荷重を１０秒間かけて貼り合わせて測定サンプルを得る。測定サンプルにおける第２のガラス基材と接触している硬化性樹脂層の幅をＢ（単位：ｍｍ）としたときに、Ｂ／０．６をアスペクト比とする。【００１４】
本発明に係る硬化性樹脂組成物は、遮光層形成用として用いることができる。言い換えると、本発明は、光開始剤と、単量体成分と、着色剤と、を含有し、光開始剤が、光ラジカル重合開始剤、又は、光ラジカル重合開始剤及び光塩基発生剤を含み、単量体成分が、１個のラジカル重合性基とシラノール基及び／又はアルコキシシリル基とを有する単量体を含む硬化性樹脂組成物の、遮光層を形成するための応用に関する。また、本発明は、光開始剤と、単量体成分と、着色剤と、シラノール基及び／又はアルコキシシリル基を有する化合物と、を含有し、光開始剤が、光ラジカル重合開始剤、又は、光ラジカル重合開始剤及び光塩基発生剤を含み、単量体成分が、１個のラジカル重合性基を有する単量体を含む硬化性樹脂組成物の、遮光層を形成するための応用に関する。また、本発明は、光開始剤と、単量体成分と、着色剤と、を含有し、光開始剤が、光ラジカル重合開始剤、又は、光ラジカル重合開始剤及び光塩基発生剤を含み、単量体成分が、１個のラジカル重合性基とシラノール基及び／又はアルコキシシリル基とを有する単量体を含む硬化性樹脂組成物の硬化物の、遮光層としての応用に関する。また、本発明は、光開始剤と、単量体成分と、着色剤と、シラノール基及び／又はアルコキシシリル基を有する化合物と、を含有し、光開始剤が、光ラジカル重合開始剤、又は、光ラジカル重合開始剤及び光塩基発生剤を含み、単量体成分が、１個のラジカル重合性基を有する単量体を含む硬化性樹脂組成物の硬化物の、遮光層としての応用に関する。【００１５】
本発明の別の側面は、画像表示面を有する液晶パネル、及び画像表示面と対向する光透過部を有するカバー部材を有する画像表示部と、画像表示部の周囲に設けられ画像表示部を支持するフレーム部と、フレーム部と画像表示部との間に形成された遮光層と、を備える画像表示装置であって、遮光層が、上記本発明に係る硬化性樹脂組成物からなる硬化性樹脂層の硬化物である画像表示装置を提供する。【００１６】
本発明の別の側面は、画像表示面を有する液晶パネル、及び画像表示面と対向する光透過部を有するカバー部材を有する画像表示部と、画像表示部の周囲に設けられ画像表示部を支持するフレーム部と、フレーム部と画像表示部との間に形成された遮光層と、を備える画像表示装置を製造する方法であって、画像表示部又はフレーム部に、上記本発明に係る硬化性樹脂組成物を塗布して、枠状の硬化性樹脂層を形成させる工程と、硬化性樹脂層に対して活性エネルギー線を照射することにより、硬化性樹脂層の硬化反応を進行させる工程と、硬化性樹脂層を介在させながら画像表示部とフレーム部とを貼り合わせる工程とをこの順に備え、上記遮光層が、硬化反応が進行した上記硬化性樹脂層である方法を提供する。【００１７】
本発明に係る画像表示装置の製造方法によれば、狭小な領域であっても、画像表示部とフレーム部の間からの光漏れを充分抑制することができる遮光層を備える画像表示装置を効率よく製造することができる。【００１８】
上記方法において、上記画像表示部と上記フレーム部とを貼り合わせるときの上記硬化性樹脂層が感圧接着性を有することができる。【００１９】
上記方法において、下記式で表されるアスペクト比が０．４以上となるように、上記画像表示部と上記フレーム部とを貼り合わせてもよい。
アスペクト比＝Ｂ’／Ａ’
［式中、Ａ’は、上記画像表示部及び上記フレーム部のうちの一方に塗布された上記枠状の硬化性樹脂層の所定の部位における幅を示し、Ｂ’は、上記画像表示部と上記フレーム部とが貼り合わされた後の上記硬化性樹脂層の上記所定の部位における上記画像表示部及び上記フレーム部のうちの他方と接触している幅を示す。］【００２０】
上記方法は、画像表示部とフレーム部とを貼り合わせる工程の後、硬化性樹脂層の硬化反応を更に進行させる工程を更に備えていてもよい。これにより、遮光層がより高い接着力で画像表示部とフレーム部とを接着することができ、更に光漏れの防止性に優れた遮光層を備える画像表示装置を得ることができる。
【発明の効果】
【００２１】
本発明の一側面によれば、画像表示装置を製造するにあたり、画像表示部とフレーム部の間からの光漏れを抑制する遮光性を有し、かつ狭小な領域であっても効率的に形成できる遮光層を形成するために用いることのできる硬化性樹脂組成物を提供することができる。
【図面の簡単な説明】
【００２２】
【図１】硬化性樹脂層の感圧性接着力を測定する方法について説明するための図である。
【図２】硬化性樹脂層の貼合わせにおけるアスペクト比を測定する方法について説明するための図である。
【図３】画像表示装置の一実施形態を示す断面図である。
【図４】画像表示装置を製造する方法の一実施形態を示す斜視図である。
【図５】画像表示装置を製造する方法の一実施形態を示す斜視図である。
【図６】画像表示装置を製造する方法の一実施形態を示す斜視図である。
【図７】画像表示装置を製造する方法の一実施形態を示す斜視図である。
【図８】接着力を測定する方法を示す斜視図である。
【図９】接着力を測定する方法を示す斜視図である。
【図１０】遮光性を評価する方法を示す斜視図である。
【発明を実施するための形態】
【００２３】
以下、場合により図面を参照しつつ本発明の実施形態について詳細に説明する。図面中、同一又は相当部分には同一符号を付し、重複する説明は省略することがある。上下左右等の位置関係は、特に断らない限り、図面に示す位置関係に基づくものとする。図面の寸法比率は図示の比率に限られるものではない。
【００２４】
本明細書において「（メタ）アクリレート」とは、「アクリレート」及びそれに対応する「メタクリレート」を意味する。同様に「（メタ）アクリル」とは、「アクリル」及びそれに対応する「メタクリル」を意味し、「（メタ）アクリロイル」とは「アクリロイル」及びそれに対応する「メタクリロイル」を意味する。
【００２５】
本実施形態の第１の硬化性樹脂組成物は、光開始剤（以下、「（Ａ）成分」ともいう）と、単量体成分（以下、「（Ｂ）成分」ともいう）と、着色剤（以下、「（Ｃ）成分」ともいう）と、を含有し、単量体成分が、１個のラジカル重合性基とシラノール基及び／又はアルコキシシリル基とを有する単量体（以下、「（Ｂ１）成分」ともいう）を含むことができる。
【００２６】
本実施形態の第２の硬化性樹脂組成物は、光開始剤と、単量体成分と、着色剤と、シラノール基及び／又はアルコキシシリル基を有する化合物（以下、「（Ｄ）成分」ともいう）と、を含有し、単量体成分が、１個のラジカル重合性基を有する単量体（以下、「（Ｂ２）成分」ともいう）を含むことができる。
【００２７】
（Ａ）成分：光開始剤
光開始剤は、光ラジカル重合開始剤（以下、「（Ａ１）成分」ともいう）、又は、光ラジカル重合開始剤及び光塩基発生剤（以下、「（Ａ２）成分」ともいう）を含むことができる。
【００２８】
（Ａ１）成分である光ラジカル重合開始剤は、活性エネルギー線の照射により遊離ラジカルを発生させ、単量体成分のラジカル重合による硬化反応（重合反応）を促進させる成分である。ここで活性エネルギー線は、紫外線、電子線、α線、β線等から選ぶことができる。
【００２９】
光ラジカル重合開始剤の具体例としては、ベンゾフェノン、Ｎ，Ｎ'−テトラメチル−４，４'−ジアミノベンゾフェノン（ミヒラーケトン）、Ｎ，Ｎ−テトラエチル−４，４'−ジアミノベンゾフェノン、４−メトキシ−４，４'−ジメチルアミノベンゾフェノン、α−ヒドロキシイソブチルフェノン、２−エチルアントラキノン、ｔｅｒｔ−ブチルアントラキノン、１，４−ジメチルアントラキノン、１−クロロアントラキノン、２，３−ジクロロアントラキノン、３−クロロ−２−メチルアントラキノン、１，２−ベンゾアントラキノン、２−フェニルアントラキノン、１，４−ナフトキノン、９，１０−フェナントラキノン、チオキサントン、２−クロロチオキサントン、２，２−ジメトキシ−１，２−ジフェニルエタン−１−オン、２，２−ジエトキシアセトフェノン等の芳香族ケトン化合物；ベンゾイン、メチルベンゾイン、エチルベンゾイン等のベンゾイン化合物；ベンゾインメチルエーテル、ベンゾインエチルエーテル、ベンゾインイソブチルエーテル、ベンゾインフェニルエーテル等のベンゾインエーテル化合物；ベンジル、ベンジルジメチルケタール等のベンジル化合物；β−（アクリジン−９−イル）（メタ）アクリル酸等のエステル化合物；９−フェニルアクリジン、９−ピリジルアクリジン、１，７−ジアクリジノヘプタン等のアクリジン化合物；２−（ｏ−クロロフェニル）−４，５−ジフェニルイミダゾール二量体、２−（ｏ−クロロフェニル）−４，５−ジ（ｍ−メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、２−（ｐ−メトキシフェニル）−４，５−ジフェニルイミダゾール二量体、２，４−ジ（ｐ−メトキシフェニル）５−フェニルイミダゾール二量体、２−（２，４−ジメトキシフェニル）−４，５−ジフェニルイミダゾール二量体、２−（ｐ−メチルメルカプトフェニル）−４，５−ジフェニルイミダゾール二量体等の２，４，５−トリアリールイミダゾール二量体；２−ベンジル−２−ジメチルアミノ−１−（４−モルホリノフェニル）−１−ブタノン、２−メチル−１−［４−（メチルチオ）フェニル］−２−モルホリノ−１−プロパン等のアルキルフェノン系化合物；１−ヒドロキシシクロヘキシルフェニルケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、２−ヒドロキシ−１−｛４−［４−（２−ヒドロキシ−２−メチル−プロピオニル）−ベンジル］フェニル｝−２−メチル−プロパン−１−オン、オリゴ｛２−ヒドロキシ−２−メチル−１−［４−（１−メチルビニル）フェニル］プロパノン｝等のα−ヒドロキシアルキルフェノン系化合物；フェニルグリオキシリックアシッドメチルエステル；ビス（２，４，６−トリメチルベンゾイル）−フェニルフォスフィンオキサイド、ビス（２，６−ジメトキシベンゾイル）−２，４，４−トリメチル−ペンチルフォスフィンオキサイド、２，４，６−トリメチルベンゾイル−ジフェニルフォスフィンオキサイド等のフォスフィンオキサイド系化合物��挙げられる。光ラジカル重合開始剤は、１種を単独で使用してもよく、２種以上を組み合わせて使用してもよい。硬化性、反応性、及び表面硬化性の観点から、芳香族ケトン化合物、α−ヒドロキシアルキルフェノン系化合物、及びフェニルグリオキシリックアシッドメチルエステルから光ラジカル重合開始剤を選んでもよい。
【００３０】
光ラジカル重合開始剤は塩基を発生させる化合物であってもよい。塩基を発生させる光ラジカル重合開始剤としては、活性エネルギー線の照射により遊離ラジカルと塩基（例えば、二級アミノ基、三級アミノ基）の両方を発生させる化合物が挙げられる。このような光ラジカル重合開始剤の具体例としては、（４−モルホリノベンゾイル）−１−ベンジル−１−ジメチルアミノプロパン（「イルガキュア３６９」、ＢＡＳＦジャパン社製）、４−（メチルチオベンゾイル）−１−メチル−１−モルホリノエタン（「イルガキュア９０７」、ＢＡＳＦジャパン社製）、２−（ジメチルアミノ）−２−［（４−メチルフェニル）メチル］−１−［４−（４−モルホリニル）フェニル］−１−ブタノン（「イルガキュア３７９」、ＢＡＳＦジャパン社製）等のα−アミノアセトフェノン化合物；「ＣＧＩ−３２５」、「イルガキュアＯＸＥ０１」、「イルガキュアＯＸＥ０２」（以上、ＢＡＳＦジャパン社製）、「Ｎ−１９１９」、「ＮＣＩ−８３１」（以上、アデカ社製）等のオキシムエステル化合物が挙げられる。これらの中でも、α−アミノアセトフェノン化合物を選択してもよい。塩基を発生させる光ラジカル重合開始剤は、１種を単独で使用してもよく、２種以上を組み合わせて使用してもよい。
【００３１】
光ラジカル重合開始剤は、１種を単独で使用してもよく、２種以上を組み合わせて使用してもよい。
【００３２】
硬化性樹脂組成物における（Ａ１）成分の含有量は、感圧接着性、信頼性、及び硬化性の観点、並びに硬化反応を効率的に促進させる観点から、硬化性樹脂組成物の総量に対して、２質量％以上、４質量％以上、又は６質量％以上であってもよく、１４質量％以下、１２質量％以下、又は１０質量％以下であってもよい。
【００３３】
（Ａ２）成分である光塩基発生剤としては、活性エネルギー線の照射により、分子構造が変化、又は分子が開裂し、シラノール基及び／又はアルコキシシリル基によるイオン反応の硬化触媒として機能しうる１種以上の塩基性物質を生成する化合物が挙げられる。このような光塩基発生剤としては、Ｃｏ−アミン錯体系光塩基発生剤；カルバミン酸エステル系光塩基発生剤；四級アンモニウム塩系光塩基発生剤；アシルオキシイミノ基、Ｎ−ホルミル化芳香族アミノ基、Ｎ−アシル化芳香族アミノ基、ニトロベンジルカーバメート基、アルコキシベンジルカーバメート基等を有する化合物などから選ぶこともできる。光塩基発生剤の具体例としては、９−アンチルメチル  Ｎ，Ｎ−ジエチルカルバメート、（Ｅ）−１−［３−（２−ヒドロキシフェニル）−２−プロペノイル］ピペリジン、グアニジニウム  ２−（３−ベンゾイルフェニル）プロピオナート、１−（アントラキノン−２−イル）エチル  イミダゾールカルボキシレート、２−ニトロフェニルメチル  ４−メタクリロイルオキシピペリジン−１−カルボキシラート、１−（アントラキノン−２−イル）−エチル  Ｎ，Ｎ−ジシクロヘキシルカルバマート、ジシクロヘキシルアンモニウム  ２−（３−ベンゾイルフェニル）プロピオナート、シクロヘキシルアンモニウム  ２−（３−ベンゾイルフェニル）プロピオナート、９−アントリルメチル  Ｎ，Ｎ−ジシクロヘキシルカルバマート、１，２−ジイソプロピル−３−［ビス（ジメチルアミノ）メチレン］グアニジウム  ２−（３−ベンゾイルフェニル）プロピオナート、２−ニトロベンジルシクロヘキシルカルバメート、Ｏ−カルバモイルヒドロキシルアミド、Ｏ−カルバモイルオキシム、｛［（２，６−ジニトロベンジル）オキシ］カルボニル｝シクロヘキシルアミン、ビス｛［（２−ニトロベンジル）オキシ］カルボニル｝ヘキサン１，６−ジアミン、４−（メチルチオベンゾイル）−１−メチル−１−モルホリノエタン、（４−モルホリノベンゾイル）−１−ベンジル−１−ジメチルアミノプロパン、Ｎ−（２−ニトロベンジルオキシカルボニル）ピロリジン、ヘキサアンミンコバルト（ＩＩＩ）トリス（トリフェニルメチルボレート）、２−ベンジル−２−ジメチルアミノ−１−（４−モルホリノフェニル）−ブタノン、２，６−ジメチル−３，５−ジアセチル−４−（２’−ニトロフェニル）−１，４−ジヒドロピリジン、２，６−ジメチル−３，５−ジアセチル−４−（２’，４’−ジニトロフェニル）−１，４−ジヒドロピリジンが挙げられる。光塩基発生剤は、１種を単独で使用してもよく、２種以上を組み合わせて使用してもよい。
【００３４】
硬化性樹脂組成物における（Ａ２）成分の含有量は、イオン反応による硬化反応を効率的に促進させる観点から、硬化性樹脂組成物の総量に対して、２質量％以上、４質量％以上、又は６質量％以上であってもよく、１４質量％以下、１２質量％以下、又は１０質量％以下であってもよい。
【００３５】
（Ｂ）成分：単量体成分
本実施形態の第１の硬化性樹脂組成物において、単量体成分は、１個のラジカル重合性基とシラノール基及び／又はアルコキシシリル基とを有する単量体を含むことができる。シラノール基及びアルコキシシリル基は、水分が関与するイオン反応（加水分解反応）によって、硬化反応を進行させることができる。この反応は、例えば、光塩基発生剤又は塩基を発生させる光ラジカル重合開始剤から発生した塩基によって促進され得る。
【００３６】
（Ｂ１）成分が有するラジカル重合性基としては、（メタ）アクリロイル基、ビニル基、エチニル基、イソプロペニル基、ビニルエーテル基及びビニルチオエーテル基が挙げられる。（Ｂ１）成分としては、例えば、３−アクリロキシプロピルトリメトキシシラン（商品名：ＫＢＭ５１０３、信越化学株式会社）、３−メタクリロキシプロピルトリメトキシシラン（商品名：ＫＢＭ５０３、信越化学株式会社）、メタクリロキシオクチルトリメトキシシラン（商品名：ＫＢＭ５８０３、信越化学株式会社）等の（メタ）アクリロイル基とトリアルコキシシリル基とを有する化合物が挙げられる。また、（Ｂ３）成分は、メタクリロキシプロピルメチルジエトキシシランのような、（メタ）アクリロイル基とジアルコキシシリル基とを有する化合物であってもよい。
【００３７】
（Ｂ１）成分は、１種を単独で、又は２種以上組み合わせて用いることができる。
【００３８】
（Ｂ１）成分の含有量は、反応性の観点、接着力を向上させる観点、及び硬化性樹脂組成物が溶液であるときの安定性の観点から、硬化性樹脂組成物の総量に対して、０．１質量％以上、１質量％以上、又は３質量％以上であってもよく、１５質量％以下、１０質量％以下、又は５質量％以下であってもよい。
【００３９】
（Ｂ２）成分としては、１個のラジカル重合性基を有する単官能単量体が挙げられる。単量体成分が有するラジカル重合性基としては、（メタ）アクリロイル基、ビニル基、エチニル基、イソプロペニル基、ビニルエーテル基及びビニルチオエーテル基が挙げられる。単官能単量体は、（メタ）アクリロイル基を有する化合物であってもよい。
【００４０】
（メタ）アクリロイル基を有する単官能単量体は、アルキル（メタ）アクリレートであってもよく、その場合のアルキル基の炭素数は、硬化性樹脂組成物に柔軟性を付与させる観点から、４以上、６以上、又は８以上であってもよく、２０以下、１８以下、又は１６以下であってもよい。アルキル（メタ）アクリレートのアルキル基は水酸基等の置換基を有していてもよい。
【００４１】
（メタ）アクリロイル基を有する単官能単量体の具体例としては、ｎ−ブチル（メタ）アクリレート、ｔｅｒｔ−ブチル（メタ）アクリレート、イソブチル（メタ）アクリレート、ｎ−ペンチル（メタ）アクリレート、ｎ−オクチル（メタ）アクリレート、イソオクチル（メタ）アクリレート、２−エチルヘキシル（メタ）アクリレート、イソデシル（メタ）アクリレート、ｎ−ヘキシル（メタ）アクリレート、ステアリル（メタ）アクリレート、ラウリル（メタ）アクリレート、トリデシル（メタ）アクリレート等のアルキル（メタ）アクリレート；２−ヒドロキシエチル（メタ）アクリレート、１−ヒドロキシエチル（メタ）アクリレート、２−ヒドロキシプロピル（メタ）アクリレート、３−ヒドロキシプロピル（メタ）アクリレート、１−ヒドロキシプロピル（メタ）アクリレート、４−ヒドロキシブチル（メタ）アクリレート、３−ヒドロキシブチル（メタ）アクリレート、２−ヒドロキシブチル（メタ）アクリレート、１−ヒドロキシブチル（メタ）アクリレート等の水酸基含有アルキル（メタ）アクリレート；ジメチル（メタ）アクリルアミド、イソプロピル（メタ）アクリルアミド、ジメチルアミノプロピル（メタ）アクリルアミド等の（メタ）アクリルアミド；ヒドロキシエチル（メタ）アクリルアミド等の水酸基含有（メタ）アクリルアミド；ジエチレングリコール、トリエチレングリコール等のポリエチレングリコールモノ（メタ）アクリレート；ジプロピレングリコールモノ（メタ）アクリレート、トリプロピレングリコールモノ（メタ）アクリレート等のポリプロピレングリコールモノ（メタ）アクリレート；ジブチレングリコールモノ（メタ）アクリレート、トリブチレングリコールモノ（メタ）アクリレート等のポリブチレングリコールモノ（メタ）アクリレート；アクリロイルモルホリン等のモルホリン基含有（メタ）アクリレート；ジシクロペンタニル（メタ）アクリレ−ト、ジシクロペンテニルオキシエチル（メタ）アクリレ−ト、ジシクロペンテニルオキシエチルメタアクリレ−ト、イソボルニル（メタ）アクリレートが挙げられる。これらの化合物は、単独で使用してもよく、２種以上を組み合わせて使用してもよい。染料の溶解性、接着力、耐湿熱信頼性及び硬化後の感圧接着性の観点から、単官能単量体は、ジシクロペンタニル（メタ）アクリレ−ト、ジシクロペンテニル（メタ）アクリレ−ト、及びイソボルニル（メタ）アクリレ−トから選ばれる化合物、又は、ジシクロペンテニル（メタ）アクリレ−ト、及びイソボルニル（メタ）アクリレ−トから選ばれる化合物を含んでもよい。
【００４２】
（Ｂ２）成分は、１種を単独で使用してもよく、２種以上を組み合わせて使用してもよい。
【００４３】
本実施形態の第１の硬化性樹脂組成物において、（Ｂ）成分は、（Ｂ１）成分に加えて、（Ｂ２）成分を１種以上含むことができる。なお、本実施形態の第１の硬化性樹脂組成物において、（Ｂ２）成分は（Ｂ１）成分以外の化合物である。
【００４４】
（Ｂ２）成分の含有量は、適度な粘度を有する硬化性樹脂組成物を得る観点、硬化収縮率及び硬化物の弾性率調整の観点、並びに着色剤の溶解性の観点から、硬化性樹脂組成物の総量に対して、１０質量％以上、１５質量％以上、又は２０質量％以上であってもよく、８０質量％以下、７０質量％以下、又は６０質量％以下であってもよい。（Ｂ２）成分の含有量が１０質量％以上であると、良好な塗布性に寄与する適度な粘度を有する硬化性樹脂組成物が得られ易いと共に、着色剤の溶解性が向上する傾向がある。（Ｂ２）成分の含有量が８０質量％以下であると、硬化収縮率が低くなる傾向がある。硬化収縮率が低いと、応力による接着力の低下を抑制することができる。
【００４５】
（Ｂ）成分の単量体成分は、２個以上のラジカル重合性基を有する多官能単量体を更に含んでいてもよい。その場合、多官能単量体の含有量は、単量体成分（（Ｂ）成分）の総量に対して、５質量％以下であってもよい。
【００４６】
（Ｃ）成分：着色剤
着色剤は、硬化性樹脂組成物及び遮光層を着色して、形成される遮光層に適切な遮光性を付与する成分である、着色剤の色相に特に制限はなく、様々な色相を持つ着色剤を用いることができるが、着色剤は典型的には黒色を呈する。着色剤は、例えば、染料、及び／又は顔料を含むことができる。均一な硬化性樹脂組成物を得る観点から、単量体成分に溶解する着色剤を選択してもよい。
【００４７】
着色剤が単量体成分に溶解することは、以下の方法により確認できる。５０ｍＬのビーカーに、単量体成分１０ｍＬ（温度２５℃）及び着色剤１０ｍｇ（固形分質量）を加え、ガラス棒を用いて１分間撹拌する。その後、目視で着色剤の固形物が確認できない場合、当該着色剤は単量体成分に溶解すると判断する。
【００４８】
遮光性の観点から、着色剤の可視光の平均透過率が、５０％以下、４５％以下、又は４０％以下であってもよい。ここで、可視光の平均透過率とは、波長４００〜７００ｎｍの光の平均透過率をいう。可視光の平均透過率は、着色剤が溶解する溶媒１００質量部と、着色剤０．１質量部とからなる着色剤溶液の光透過率を、分光測色計（例えば、株式会社コニカミノルタ製「ＣＭ−３７００Ａ」）を用いて、４００〜７００ｎｍの範囲で１ｎｍ毎に測定し、得られた各測定値の平均値を求め、平均透過率とする方法により測定することができる。着色剤が溶媒に溶解することは、上記の「着色剤が単量体成分に溶解すること」と同じ方法によって確認できる。
【００４９】
硬化反応を進行させるために照射される光（活性エネルギー線）のピーク波長における着色剤の光透過率（以下、「照射透過率」ともいう。）が、可視光の平均透過率よりも１０％以上、２０％以上、３０％以上高くてもよい。照射光透過率は、６０％以上、６５％以上、又は７０％以上であってもよい。高い照射光透過率を有する着色剤を用いることにより、十分な遮光性を確保しながら、光ラジカル重合による硬化反応を効率的に進行させることができる。着色剤の照射光透過率は、着色剤が溶解する溶媒１００質量部と、着色剤０．１質量部とからなる着色剤溶液の、硬化反応を進行させるために照射される光（活性エネルギー線）のピーク波長における着色剤の光透過率を、分解波長は１ｎｍの条件で測定する方法により、決定することができる。測定装置としては、可視紫外分光光度計（例えば、株式会社島津製作所製「ＵＶ−２４００ＰＣ」）を用いることができる。測定範囲は、例えば３００〜７８０ｎｍに設定される。
【００５０】
着色剤は、例えば、フタロシアニン・ブルー、フタロシアニン・グリーン、アイオディン・グリーン、ジアゾイエロー、アニリンブラック、ペリレンブラック、及びフルオランからなる群より選ばれる少なくとも１種を含んでもよい。
【００５１】
着色剤の含有量は、可視光を遮光する効果を得る観点から、硬化性樹脂組成物の総量に対して、０．１質量％以上、０．３質量％以上、又は０．５質量％以上であってもよく、１０質量％以下、７．５質量％以下、又は５質量％以下であってもよい。
【００５２】
（Ｄ）成分としては、例えば、カルボン酸無水物基とトリメトキシシリル基とを有する化合物（例えば、「Ｘ−１２−９６７Ｃ」、信越化学（株）製）、イソシアヌレート基とトリメトキシシリル基を有する化合物（例えば、「ＫＢＭ９６５９」、信越化学（株）製）、エポキシ基とトリメトキシシリル基とを有する化合物（例えば、「ＫＢＭ４０３」、信越化学（株）製）、メルカプト基とトリメトキシシリル基とを有する化合物（例えば、「ＫＢＭ８０３」、信越化学（株）製）等のトリアルコキシシリル基を有する化合物；ジメチルジメトキシシラン、３−グリシドキシプロピルジメトキシシラン、３−メルカプトプロピルメチルジメトキシシラン等のジアルコキシシリル基を有する化合物；テトラメトキシシラン、テトラエトキシシラン、テトラプロポキシシラン、テトラブトキシシラン等のテトラアルコキシシラン又はそのオリゴマーなどが挙げられる。シラノール基及び／又はアルコキシシリル基を有する化合物は、１種を単独で使用してもよく、２種以上を組み合わせて使用してもよい。これらの中でも、反応性を高める観点から、トリアルコキシシリル基を有する化合物、テトラアルコキシシラン又はそのオリゴマーを選んでもよい。硬化性樹脂組成物が溶液であるときの安定性を高める観点から、トリアルコキシシリル基を有する化合物、テトラアルコキシシラン又はそのオリゴマーと、ジアルコキシシリル基を有する化合物とを組み合わせてもよい。
【００５３】
（Ｄ）成分の他の例として、トリアルコキシシリル基を有する化合物、ジアルコキシシリル基を有する化合物、並びにテトラアルコキシシラン及びそのオリゴマーから選択される少なくとも１種の化合物の部分加水分解物（例えば、テトラメトキシシランオリゴマーの部分加水分解物、テトラエトキシシランとジメチルジメトキシシランの部分加水分解物）；トリアルコキシシリル基を有する化合物、ジアルコキシシリル基を有する化合物、並びにテトラアルコキシシラン及びそのオリゴマーから選択される少なくとも１種とテトラアルコキシチタン及び／又はテトラアルコキシジルコニウムとの反応物（例えば、テトラメトキシシランオリゴマーとテトラブトキシチタンとの反応物、テトラエトキシシランとテトラブトキシチタンとの反応物、テトラエトキシシランとテトラエトキシジルコニウムとの反応物）等が挙げられる。これらは、１種を単独で使用してもよく、２種以上を組み合わせて使用してもよい。これらの中でも、反応性を高める観点から、トリアルコキシシリル基を有する化合物、ジアルコキシシリル基を有する化合物、並びにテトラアルコキシシラン及びそのオリゴマーから選択される少なくとも１種の化合物の部分加水分解物を選んでもよい。（Ｄ）成分は、シラノール基及び／又はアルコキシシリル基を有するオリゴマーであってもよい。
【００５４】
（Ｄ）成分は、１種を単独で使用してもよく、２種以上を組み合わせて使用してもよい。
【００５５】
本実施形態の第２の硬化性樹脂組成物における（Ｄ）成分の含有量は、反応性の観点、接着力を向上させる観点、及び硬化性樹脂組成物が溶液であるときの安定性の観点から、硬化性樹脂組成物の総量に対して、１質量％以上、５質量％以上、又は１０質量％以上であってもよく、７０質量％以下、５０質量％以下、又は３０質量％以下であってもよい。
【００５６】
本実施形態の第１の硬化性樹脂組成物は（Ｄ）成分を更に含むことができる。この場合、（Ｄ）成分の含有量は、硬化性の観点から、硬化性樹脂組成物の総量に対して０．１質量％以上、１質量％以上、又は３質量％以上であってもよく、保存安定性の観点から、硬化性樹脂組成物の総量に対して１５質量％以下、１０質量％以上、又は５質量％以下であってもよい。
【００５７】
本実施形態に係る硬化性樹脂組成物は、ポリマー（以下、「（Ｅ）成分」ともいう）を更に含有してもよい。硬化性樹脂組成物に含まれるポリマーは、オリゴマーであってもよい。本明細書において「オリゴマー」とは、重量平均分子量が１×１０４以上であるポリマーを意味する。硬化性樹脂組成物がポリマー（特に、オリゴマー）を含有すると、光照射後の硬化性樹脂層が適度な感圧接着性を有し易い。本明細書において、重量平均分子量は、ゲル浸透クロマトグラフィーによって測定される、標準ポリスチレン換算の値を意味する。本明細書において（Ｅ）成分としての「ポリマー」は、上述の（Ａ）〜（Ｄ）成分を除く成分である。
【００５８】
ポリマー（オリゴマー）の具体例としては、ブタジエンゴム、イソプレンゴム、シリコンゴム、スチレンブタジエンゴム、クロロプレンゴム、ニトリルゴム、ブチルゴム、エチレンプロピレンゴム、ウレタンゴム、アクリルゴム、クロルスルホン化ポリエチレンゴム、フッ素ゴム、水素化ニトリルゴム、エピクロルヒドリンゴム等の各種ゴムの液状物又は固形物；ポリブテン等のポリα−オレフィン；水添ポリブテン等の水添α−オレフィンオリゴマー；アタクチックポリプロピレン等のポリビニル系オリゴマー；ビフェニル、トリフェニル等の芳香族系オリゴマー；水添液状ポリブタジエン等の水添ポリエン系オリゴマー；パラフィン油、塩化パラフィン油等のパラフィン系オリゴマー；ナフテン油等のシクロパラフィン系オリゴマー；両末端に水酸基を有する化合物と両末端にエステル基若しくはカルボキシ基を有する化合物とのエステル交換、又は重縮合反応で製造することができるポリエステル系オリゴマー；両末端に水酸基を有する、ポリエーテル、ポリカーボネート、又はポリエステルとポリイソシアネートとの重合反応で製造することができるポリウレタン系オリゴマー；（メタ）アクリル酸系ポリマーが挙げられる。これらの中でも、感圧接着性の観点から、（メタ）アクリル酸系ポリマーが好ましい。
【００５９】
（メタ）アクリル酸系ポリマーは、（メタ）アクリロイル基を１個有する単量体に由来する単量体単位を１種又は２種以上含むポリマーである。（メタ）アクリル酸系ポリマーは、本発明の効果を著しく損なわない範囲において、（メタ）アクリロイル基を２個以上有する化合物、（メタ）アクリロイル基を有していない重合性化合物（例えば、アクリロニトリル、スチレン、酢酸ビニル、エチレン、プロピレン等の重合性不飽和結合を分子内に１個有する化合物、ジビニルベンゼン等の重合性不飽和結合を分子内に２個以上有する化合物）を共重合単量体として含んでいてもよい。
【００６０】
（メタ）アクリル酸系ポリマーを構成する単量体の具体例としては、（メタ）アクリル酸；（メタ）アクリル酸アミド；メチル（メタ）アクリレート、エチル（メタ）アクリレート、ｎ−ブチル（メタ）アクリレート、イソブチル（メタ）アクリレート、ｔｅｒｔ−ブチル（メタ）アクリレート、２−エチルヘキシル（メタ）アクリレート、イソデシル（メタ）アクリレート、ｎ−ラウリル（メタ）アクリレート、ステアリル（メタ）アクリレート等のアルキル（メタ）アクリレート；ベンジル（メタ）アクリレート、フェノキシエチル（メタ）アクリレート等の芳香環を有する（メタ）アクリレート；ブトキシエチレングリコール（メタ）アクリレート、ブトキシジエチレングリコール（メタ）アクリレート、メトキシトリエチレングリコール（メタ）アクリレート等のアルコキシ基を有する（メタ）アクリレート；シクロヘキシル（メタ）アクリレート、テトラヒドロフルフリル（メタ）アクリレート、イソボルニル（メタ）アクリレート、ジシクロペンタニル（メタ）アクリレート等の脂環式基を有する（メタ）アクリレート；２−ヒドロキシエチル（メタ）アクリレート、３−ヒドロキシプロピル（メタ）アクリレート、４−ヒドロキシブチル（メタ）アクリレート等の水酸基を有する（メタ）アクリレート；テトラエチレングリコールモノメチルエーテル（メタ）アクリレート、ヘキサエチレングリコールモノメチルエーテル（メタ）アクリレート、オクタエチレングリコールモノメチルエーテル（メタ）アクリレート、ノナエチレングリコールメチルエーテル（メタ）アクリレート等のポリエチレングリコールモノメチルエーテル（メタ）アクリレート；ヘプタプロピレングリコールモノメチルエーテル（メタ）アクリレート等のポリプロピレングリコールモノメチルエーテル（メタ）アクリレート；テトラエチレングリコールエチルエーテル（メタ）アクリレート等のポリエチレングリコールエチルエーテル（メタ）アクリレート；テトラエチレングリコールモノ（メタ）アクリレート、ヘキサエチレングリコールモノ（メタ）アクリレート、オクタプロピレングリコールモノ（メタ）アクリレート、（メタ）アクリロイル基を有するポリエステルオリゴマー、（メタ）アクリロイル基を有するウレタン重合体、ポリエチレングリコールモノ（メタ）アクリレート、ポリエチレングリコールジ（メタ）アクリレート、ポリプロピレングリコールモノ（メタ）アクリレート、ポリプロピレングリコールジ（メタ）アクリレート、（メタ）アクリロイル基を有するブタジエン重合体、（メタ）アクリロイル基を有するイソプレン重合体等が挙げられる。（メタ）アクリル酸系ポリマーは、これら単量体を単量体単位として含む単独重合体又は共重合体であってもよい。（メタ）アクリル酸系ポリマーは、（メタ）アクリロイル基を１個有する単官能単量体を単量体単位として含む単独重合体又は共重合体であってもよい。（メタ）アクリル酸系ポリマーは、アルキル基を有する（メタ）アクリレートを単量体単位として含んでいてもよいし、炭素数４〜１８のアルキル基を有する（メタ）アクリレートを単量体単位として含んでいてもよい。
【００６１】
（メタ）アクリル酸系ポリマー１分子中当たりの、単量体単位として含まれるアルキル基を有する（メタ）アクリレートの割合は、（メタ）アクリル酸系ポリマーの質量に対して、５質量％以上、１０質量％以上であってもよく、９５質量％以下、９０質量％以下であってもよい。アルキル基を有する（メタ）アクリレートの割合が上記範囲内であると、硬化後の硬化性樹脂層（遮光層）のガラス、プラスチック、偏光板、ポリカーボネート等の被着体への密着性が向上する傾向がある。
【００６２】
（メタ）アクリル酸系ポリマーは、プラスチックなどの基材との感圧接着性が向上する観点から、水酸基、モルホリノ基、アミノ基、カルボキシル基、シアノ基、カルボニル基、ニトロ基等の極性基を有する（メタ）アクリレートを単量体単位として含む共重合体であってもよい。
【００６３】
（メタ）アクリル酸系ポリマー（オリゴマー）の重量平均分子量は、１×１０４〜１×１０７であってもよい。重量平均分子量を上記範囲内であると、高温（例えば、８０℃以上）、高湿（例えば、９０％以上）の環境下で、基材などに剥離の発生しない感圧接着力を特に容易に得ることができる。また、塗布に適した粘度を有し、加工性が良好な硬化性樹脂組成物が得られ易い。
【００６４】
（メタ）アクリル酸系ポリマーは、溶液重合、乳化重合、懸濁重合、塊状重合等の既知の重合方法を用いて調製することができる。
【００６５】
これらの重合方法における重合開始剤としては、熱によりラジカルを発生する化合物を用いてもよい。その具体例としては、過酸化ベンゾイル、ｔｅｒｔ−ブチルパーベンゾエイト、クメンヒドロパーオキシド、ジイソプロピルパーオキシジカーボネート、ジ−ｎ−プロピルパーオキシジカーボネート、ジ（２−エトキシエチル）パーオキシジカーボネート、ｔｅｒｔ−ブチルパーオキシネオデカノエート、ｔ−ブチルパーオキシピバレート、（３，５，５−トリメチルヘキサノイル）パーオキシド、ジプロピオニルパーオキシド、ジアセチルパーオキシド、ジドデシルパーオキシド等の有機過酸化物；２，２’−アゾビスイソブチロニトリル、２，２’−アゾビス（２−メチルブチロニトリル）、１，１’−アゾビス（シクロヘキサン−１−カルボニトリル）、２．２’−アゾビス（２，４−ジメチルバレロニトリル）、２，２’−アゾビス（２，４−ジメチル−４−メトキシバレロニトリル）、ジメチル２，２’−アゾビス（２−メチルプロピオネート）、４，４’―アゾビス（４−シアノバレリック酸）、２，２’−アゾビス（２−ヒドロキシメチルプロピオニトリル）、２，２’−アゾビス［２−（イミダゾリン−２−イル）プロパン］等のアゾ系化合物が挙げられる。
【００６６】
（Ｅ）成分の含有量は、硬化性樹脂組成物の総量に対して、１質量％以上、５質量％以上、１０質量％以上であってもよく、９０質量％以下、８０質量％以下、７０質量％以下であってもよい。ポリマーの含有量が上記範囲内であると、塗布に適した粘度を有し加工性が良好な硬化性樹脂組成物が得られ易い。また、光照射後の硬化樹脂層のガラス、プラスチック、偏光板、ポリカーボネート等の被着体への感圧接着性が特に良好となる傾向がある。
【００６７】
硬化性樹脂組成物は、ポリマーに代えて、又は、ポリマーとともに、１，２−ヒドロキシステアリン酸等のゲル化剤、チキソトロピック剤を含有してもよい。
【００６８】
硬化性樹脂組成物は、必要に応じて、その他の添加剤を更に含有してもよい。その他の添加剤としては、例えば、シランカップリング剤等の接着改善剤、熱重合開始剤、酸化防止剤、連鎖移動剤、安定剤、光増感剤が挙げられる。
【００６９】
硬化性樹脂組成物は、耐湿熱信頼性の観点、及び硬化物中の気泡発生を抑制する観点から、実質的に有機溶媒を含有しなくてもよい。本明細書において「有機溶媒」とは、ラジカル重合性基を有さず、２５℃において液状であり、かつ、大気圧における沸点が２５０℃以下の有機化合物を意味する。本明細書において「実質的に有機溶媒を含有しない」とは、意図的に添加された有機溶媒を含有しないという意味であり、硬化性樹脂組成物中には微量の有機溶媒が存在する態様を排除しない。具体的には、硬化性樹脂組成物中の有機溶媒の含有量が、硬化性樹脂組成物の総量に対して、１．０×１０３ｐｐｍ以下、５．０×１０２ｐｐｍ以下、又は１．０×１０２ｐｐｍ以下であってもよい。硬化性樹脂組成物が有機溶媒を全く含有しなくてもよい。
【００７０】
硬化性樹脂組成物の２５℃〜７０℃のうち少なくとも一部の範囲の温度における粘度は、加工性の観点から、１０ｍＰａ・ｓ以上、４．０×１０２ｍＰａ・ｓ以上、５．０×１０２ｍＰａ・ｓ以上、１．０×１０３ｍＰａ・ｓ以上、２．０×１０３ｍＰａ・ｓ以上、又は３．０×１０３ｍＰａ・ｓ以上であってもよく、５．０×１０４ｍＰａ・ｓ以下、２．０×１０４ｍＰａ・ｓ以下、１．５×１０４ｍＰａ・ｓ以下、１．２５×１０４ｍＰａ・ｓ以下、又は１．０×１０４ｍＰａ・ｓ以下であってもよい。２５℃における粘度は、ＪＩＳ  Ｚ  ８８０３に基づいて測定した値であり、具体的には、Ｂ型粘度計（例えば、東機産業（株）製、ＢＬ２）を用いて測定した値である。Ｂ型粘度計の校正は、ＪＩＳ  Ｚ  ８８０９−ＪＳ１４０００に基づいて行うことができる。２５℃を超える温度における粘度は、２５℃における粘度の測定方法に準じて測定することができる。
【００７１】
硬化性樹脂組成物は、活性エネルギー線が照射されると感圧接着性を発現することができる。
【００７２】
硬化性樹脂組成物は、感圧性接着力が１０Ｎ／ｃｍ２以上であることが好ましく、２０Ｎ／ｃｍ２以上であることがより好ましく、４０Ｎ／ｃｍ２以上であることが更に好ましい。感圧性接着力の測定は、下記の方法及び条件で行われる。
【００７３】
（感圧性接着力の測定方法）
幅２５ｍｍ、長さ７５ｍｍ、厚み１ｍｍの第１のガラス基材上に硬化性樹脂組成物を塗布して、幅０．６ｍｍ、長さ２５ｍｍ、膜厚５０μｍの硬化性樹脂層を硬化性樹脂層の長さ方向が第１のガラス基材の長辺と直交するように設け、硬化性樹脂層に、照射強度３０００ｍＷ／ｃｍ２で総照射量が５０００ｍＪ／ｃｍ２になるように波長３６５ｎｍの光を照射し、光照射から１分間以内の硬化性樹脂層上に幅２５ｍｍ、長さ７５ｍｍ、厚み１ｍｍの第２のガラス基材を、第１のガラス基材の長辺と第２のガラス基材の長辺とが鉛直方向から見て揃うように配置し、１Ｎの荷重を１０秒間かけて貼り合わせて測定サンプルを得る（図１）。貼り合わせから１時間以内に、測定サンプルの第１のガラス基材及び第２のガラス基材を互いに反対の長辺方向に引き剥がしたときの試験力を測定し、この試験力を、硬化性樹脂層と第２のガラス基材との接触面積で割った値を感圧性接着力とする。なお、図１中、１０１は第１のガラス基材を示し、１０２は第２のガラス基材を示し、１０３は硬化性樹脂層を示し、Ｄは引き剥がす方向を示す。
【００７４】
また、樹脂の濡れ性の観点から、硬化性樹脂組成物は、形成される硬化性樹脂層の貼合後のアスペクト比が高くなるような樹脂特性を有することが好ましい。具体的なアスペクト比の値としては、０．４以上であることが好ましく、０．６以上であることがより好ましく、０．８以上であることが更に好ましい。アスペクト比が０．４以上であると、濡れ性が確保されやすくなり、部材に対する接着性が得られやすくなる。なお、アスペクト比の値の測定は、下記の方法及び条件で行われる。
【００７５】
（アスペクト比の測定方法）
幅２５ｍｍ、長さ７５ｍｍ、厚み１ｍｍの第１のガラス基材上に硬化性樹脂組成物を塗布して、幅０．６ｍｍ、長さ２５ｍｍ、膜厚５０μｍの硬化性樹脂層を硬化性樹脂層の長さ方向が第１のガラス基材の長辺と直交するように設け、硬化性樹脂層に、照射強度３０００ｍＷ／ｃｍ２で総照射量が５０００ｍＪ／ｃｍ２になるように波長３６５ｎｍの光を照射し、光照射から１分間以内の硬化性樹脂層上に幅２５ｍｍ、長さ７５ｍｍ、厚み１ｍｍの第２のガラス基材を、第１のガラス基材の長辺と第２のガラス基材の長辺とが鉛直方向から見て揃うように配置し、１Ｎの荷重を１０秒間かけて貼り合わせて測定サンプルを得る（図２の（ａ）及び（ｂ））。測定サンプルにおける第２のガラス基材と接触している硬化性樹脂層の幅をＢ（単位：ｍｍ）としたときに、Ｂ／０．６をアスペクト比とする。なお、図２中、１０４は第１のガラス基材を示し、１０６は第２のガラス基材を示し、１０５は硬化性樹脂層を示し、Ａは０．６（硬化性樹脂層の幅）を示す。
【００７６】
本実施形態の硬化性樹脂組成物は、画像表示装置を製造するにあたり、画像表示部とフレーム部の間からの光漏れを抑制する遮光性を有し、かつ狭小な領域であっても効率的に形成できる遮光層を形成するために用いることができる。
【００７７】
次に、硬化性樹脂組成物から形成される遮光層を備える画像表示装置及びその製造方法について説明する。
【００７８】
図３は、画像表示装置の一実施形態を示す断面図である。図３に示す画像表示装置１００は、画像表示面４１Ｓを有する液晶パネル４１、カバー部材２０、及び光透過性感圧接着層４２から構成される画像表示部１と、液晶パネル４１に光を供給するバックライト部４３と、画像表示部１を支持するとともに液晶パネル４１及びバックライト部４３を収容するフレーム部５と、フレーム部５と画像表示部１との間に形成された遮光層３とを備える。カバー部材２０は、画像表示面４１Ｓと対向する光透過部２５を有するカバーガラス２１と、カバーガラス２１の画像表示面４１Ｓ側の主面の周縁部上に設けられた額縁部２２とを有する。光透過性感圧接着層４２は、液晶パネル４１とカバー部材２０との間に介在しながら、これらを接合している。光透過性感圧接着層４２は、一般に、ＯＣＡ（Ｏｐｔｉｃａｌ  ｃｌｅａｒ  ａｄｈｅｓｉｖｅ）と称されることがある。バックライト部４３は、光源４５と、光源４５の光を液晶パネル４１に供給するための光学シート部４６とを有する。
【００７９】
フレーム部５は、液晶パネル４１及びバックライト部４３の周囲に設けられた樹脂フレーム５１と、樹脂フレーム５１の外側でバックライト部４３を収容するバックライトフレーム５２と、バックライトフレーム５２を収容する筐体フレーム５３とを有する。樹脂フレーム５１は、遮光層３を介在させながら液晶パネル４１の周縁部及びカバー部材２０の額縁部２２と接着することにより、画像表示部１を支持している。バックライトフレーム５２は、遮光層３を介在させながら額縁部２２と接着することにより、画像表示部１を支持している。筐体フレーム５３は、遮光層３を介在させながら額縁部２２と接着することにより、画像表示部１を支持している。
【００８０】
図３の画像表示装置１００は、４つの遮光層３を有しており、それらはそれぞれ液晶パネル４１又はカバー部材２０（額縁部２２）とフレーム部５との間に設けられている。遮光層３は、バックライト部４３からの光漏れが実質的に視認不能となる程度の光透過性を有することができる。具体的には、遮光層３の４００〜７００ｎｍでの平均光透過率が、１０％未満であってもよい。この平均光透過率は、例えば、遮光層３の厚み方向に光を照射する条件で測定される値であってもよい。
【００８１】
遮光層３は、バックライト部４３の周囲を完全に囲む閉じた枠状体を形成していてもよいし、光漏れが十分に抑制できる範囲で、バックライト部４３の周囲の一部を囲む開いた枠状体を形成していてもよい。樹脂フレーム５１、バックライトフレーム５２及び筐体フレーム５３から選ばれる少なくとも１つと、画像表示部１との間の遮光層３を、後述するように、硬化性樹脂組成物の塗布と活性エネルギー線の照射を含む方法により形成することができる。画像表示装置が有する遮光層の一部が、感圧接着テープによって形成されていてもよい。
【００８２】
それぞれの遮光層３の、遮光層３が延在する方向に対して垂直な方向における幅Ｗが、０．５ｍｍ以下であってもよい。幅Ｗが狭いと、より狭い額縁部を有し意匠性の優れた画像表示装置を得ることができる。幅Ｗの下限は特に制限されないが、０．２ｍｍ程度であってもよい。
【００８３】
画像表示部１及びフレーム部５を構成する各部材は、画像表示装置の分野において通常採用されているものから適宜選択することができる。バックライト部４３の光学シート部４６は、一般的に、レンズシート、拡散シート、導光板、反射シート等を含む。光学シート類画像表示装置の構成は図３の構成に限られるものではなく、フレームの数及び形状、遮光層が設けられる部位などは、適宜変更することができる。例えば、額縁部２２が設けられず、カバーガラス２１の周縁部とフレーム部５とが遮光層３を介在させながら接着されていてもよい。
【００８４】
図４及び図５は、画像表示装置を製造する方法の一実施形態を示す斜視図である。図４及び図５に示す方法は、画像表示部１（例えばカバー部材）の所定の部分（背面側の主面の周縁部）に、硬化性樹脂組成物を塗布して、枠状の硬化性樹脂層３Ａを形成させる工程（図４）と、硬化性樹脂層３Ａに対して活性エネルギー線ｈνを照射することにより、硬化性樹脂層３Ａの硬化反応を進行させる工程（図４の（ｂ））と、硬化反応が進行した硬化性樹脂層３Ａを介在させながら画像表示部１とフレーム部５とを貼り合わせる工程（図５）と、をこの順に備える。硬化性樹脂層３Ａ中で硬化反応が進行することにより、遮光層３が形成される。
【００８５】
図６及び図７も、画像表示装置を製造する方法の一実施形態を示す斜視図である。この方法の場合、硬化性樹脂組成物をフレーム部５に塗布して枠状の硬化性樹脂層３Ａが形成される。その他の点は図４及び図５の方法と同様である。
【００８６】
以下、図３の画像表示装置１００を製造する方法の実施形態を、図４及び図５の方法を例としてより詳細に説明する。
【００８７】
工程（Ｉ）（塗工工程）
図４に示すように、画像表示部１の主面の周縁部に、上述した本実施形態の硬化性樹脂組成物を塗布し、枠状の硬化性樹脂層３Ａを形成する。塗布の手段を調整することにより、狭小な領域に効率的に硬化性樹脂層を形成することができる。例えば、液状の硬化性樹脂組成物を開口から吐出させる方法により、硬化性樹脂組成物を効率的且つ高い精度で塗布することができる。
【００８８】
工程（ＩＩ）（活性エネルギー線照射工程）
その後、硬化性樹脂層３Ａに活性エネルギー線ｈνを照射して、硬化性樹脂層３Ａの硬化反応を進行させる。硬化性樹脂層３Ａでは、活性エネルギー線の照射の直後に、主としてラジカル重合反応による硬化反応が進行する。この硬化反応の進行により、硬化性樹脂層３Ａに適切な感圧接着性を付与することができる。硬化性樹脂層３Ａに含まれるシラノール基及び／又はアルコキシシリル基は、湿気（水分）が関与するイオン反応（加水分解反応）によって硬化反応を進行させ、この反応は、活性エネルギー線の作用によって光塩基発生剤又は塩基を発生させる光ラジカル重合開始剤から発生した塩基に触媒され得るが、このイオン反応は、ラジカル重合反応よりも相対的に遅い反応速度で進行する。したがって、活性エネルギー線の照射の段階で、硬化性樹脂層３Ａがラジカル重合反応によって半硬化するということもできる。
【００８９】
工程（ＩＩＩ）（貼合工程）
図５の（ａ）に示すように、活性エネルギー線が照射され、感圧接着性を有する硬化性樹脂層３Ａを介在させながら、画像表示部１と、フレーム部５とを貼り合わせる。必要により、硬化性樹脂層３Ａを加熱しながら画像表示部１と、フレーム部５とを貼り合わせてもよい。
【００９０】
段差吸収性、感圧性接着力（粘着力）、及び接着力発現のための濡れ性をバランスさせる観点から、貼り合わせ時における硬化性樹脂層の２５℃における貯蔵弾性率が、１００００〜５０００００Ｐａであることが好ましく、３００００〜２５００００Ｐａであることがより好ましく、５００００〜２０００００Ｐａであることが更に好ましい。
【００９１】
貼合工程において、下記式で表されるアスペクト比が０．４以上となるように、画像表示部１とフレーム部５とを貼り合わせることが好ましい。下記アスペクト比は、０．６以上であることがより好ましく、０．８以上であることが更に好ましい。
アスペクト比＝Ｂ’／Ａ’
式中、Ａ’は、画像表示部１に塗布された枠状の硬化性樹脂層３Ａの所定の部位における幅を示し、Ｂ’は、画像表示部１とフレーム部５とが貼り合わされた後の硬化性樹脂層３Ａの所定の部位におけるフレーム部５と接触している幅を示す。ここで、Ａ’及びＢ’は、図２に示したＡ及びＢと同様の位置における幅を示す。
【００９２】
Ａ’及びＢ’の幅は、例えば、所定の部位が、画像表示部１とフレーム部５との貼合前後の硬化性樹脂層３Ａを、硬化性樹脂層３Ａが延在する方向に対して垂直な同じ面で切断したときの切断面である場合、貼合前の硬化性樹脂層３Ａと画像表示部１とが接している線幅がＡ’、貼合後の硬化性樹脂層３Ａとフレーム部５とが接している線幅がＢ’である。なお、フレーム部５上に硬化性樹脂層３Ａを形成する場合には、上記切断面における貼合前の硬化性樹脂層３Ａとフレーム部５とが接している線幅がＡ’、貼合後の硬化性樹脂層３Ａと画像表示部１とが接している線幅がＢ’である。
【００９３】
アスペクト比（Ｂ’／Ａ’）が上記範囲内であると、濡れ性が確保されやすくなり、画像表示部１又はフレーム部５に対する接着性が得られやすくなる。
【００９４】
工程（ＩＶ）（硬化工程）
図５の（ｂ）に示すように、画像表示部１とフレーム部５とを有しこれらが貼り合わされた積層体の状態で、硬化性樹脂層３Ａの硬化反応を更に硬化させてもよい。本明細書において、貼り合わせの後で進行する硬化反応のことを「遅延硬化」ということがある。遅延硬化は、例えば、１０℃以上、１５℃以上、又は２０℃以上の環境下、湿度３０％以上、４０％以上、又は５０％以上の環境下、で１２時間以上かけて進行させることができる。遅延硬化を進行させるための環境は、温度が８０℃以下であってもよく、湿度が９５％以下であってもよい。遅延硬化を進行させる間に、画像表示装置を更に加工する工程、及び／又は画像表示装置を検査する工程等の、他の必要な工程を行ってもよい。
【００９５】
遅延硬化は、ラジカル重合であってもよいが、より典型的には、ラジカル重合よりも反応速度の遅いイオン反応（加水分解反応）による硬化反応である。硬化性樹脂層３Ａに含まれる（Ｂ１）成分又は（Ｄ）成分が有するシラノール基及び／又はアルコキシシリル基のイオン反応（加水分解反応）によって、遅延硬化が進行する。このイオン反応（加水分解反応）は、光塩基発生剤又は塩基を発生させる光ラジカル重合開始剤から発生した塩基によって促進することができる。遅延硬化後の硬化性樹脂層３Ａ（すなわち、遮光層３）は、より高い接着力でカバー部材と画像表示部とを接着することができる。
【実施例】
【００９６】
以下、実施例及び比較例を挙げて本発明をより具体的に説明する。ただし、本発明はこれらに限られるものではない。【００９７】
硬化性樹脂組成物の原料
（Ａ）光開始剤
（Ａ１）光ラジカル重合開始剤：
・ＩＲＧ−６５１（ＢＡＳＦジャパン株式会社製、ＩＲＧＡＣＵＲＥ−６５１、２，２−ジメトキシ−１，２−ジフェニルエタン−１−オン）
塩基を発生させる光ラジカル重合開始剤：
・ＩＲＧ−９０７（ＢＡＳＦジャパン株式会社製、ＩＲＧＡＣＵＲＥ−９０７、２−メチル−１−（４−メチルチオフェニル）−２−モルフォリノプロパン−１−オン）
（Ｂ）単量体成分
（Ｂ１）１個のラジカル重合性基と、シラノール基及び／又はアルコキシシリル基とを有する単量体
・ＫＢＭ−５１０３（信越化学工業株式会社製、ＫＢＭ−５１０３、３−アクリロキシプロピルトリメトキシシラン）
（Ｂ２）１個のラジカル重合性基を有する単官能単量体
・ＮＯＡＡ（大阪有機化学工業株式会社製、ＮＯＡＡ、ｎ−オクチルアクリレート）
・ＩＢＸＡ（共栄社化学株式会社製、ライトアクリレートＩＢ−ＸＡ、イソボルニルアクリレート）
・ＨＰＡ（大阪有機化学工業株式会社製、ＨＰＡ、ヒドロキシプロピルアクリレート）
（Ｃ）着色剤
・ｅｌｉｘａ  Ｂｌａｃｋ８５０（オリエント化学工業株式会社製、黒色染料）【００９８】
（Ｅ）ポリマー（オリゴマー）
下記手順により、オリゴマー（２−エチルヘキシルアクリレートと２−ヒドロキシエチルアクリレートのコポリマー）を合成した。
容器に２−エチルヘキシルアクリレート（９０．０ｇ）、２−ヒドロキシエチルアクリレート（１０．０ｇ）、メチルエチルケトン（３０．０ｇ）、及び酢酸エチル（１７０．０ｇ）を投入し、１００ｍＬ／分の流量で窒素置換しながら、常温（２５℃）から６５℃まで加熱した。６５℃に到達後、アゾビスイソブチロニトリル（０．３ｇ）を添加し、この温度を保ちながら８時間保温した。
続いて、イソステアリルアクリレート（１００．０ｇ）を添加し、溶媒のメチルエチルケトン及び酢酸エチルを溜去することにより、２−エチルヘキシルアクリレートと２−ヒドロキシエチルアクリレートの共重合体（重量平均分子量６００，０００）のイソステアリルアクリレート溶液（加熱残分５０％）を得た。【００９９】
硬化性樹脂組成物の調製
各原料を表１に示す含有量で混合し、３０分間加熱しながら攪拌して、硬化性樹脂組成物を調製した。表１に示される各成分の含有量は、硬化性樹脂組成物の全質量を基準とした含有量（単位：質量％）である。【０１００】
評価方法
１．接着力（初期、遅延硬化後）
図８及び図９は、接着力の測定方法を示す模式図である。図８に示すように、２５ｃｍ×７５ｃｍ×０．１ｃｍの短冊状のガラスベース６０の中央の両端部に硬化性樹脂組成物を塗布して、ガラスベース６０上で対向する２個の硬化性樹脂層３Ａ（高さ０．０５ｍｍ、幅０．４〜０．６ｍｍ、長さ３０ｍｍ〜４０ｍｍ）を形成した。形成された硬化性樹脂層３Ａに対して、紫外線照射装置（アイグラフィックス（株）製、ＵＳ５−Ｘ０４０１、使用光源：アイグラフィックス（株）製、メタルハライドランプＭ０４−Ｌ４１）を用いて、照射強度４００ｍＷ／ｃｍ２で総照射量が２０００ｍＪ／ｃｍ２になるように紫外線を照射して、硬化性樹脂層３Ａの硬化反応を部分的に進行させた。照射出力は照度計（ウシオ電機株式会社製「ＵＩＴ−２５０」）にて測定した。【０１０１】
次いで、図９に示すように、紫外線照射後の硬化性樹脂層３Ａを介在させながら、ガラスベース６０と短冊状の別のガラスベース６１（２５ｃｍ×７５ｃｍ×０．１ｃｍ）とを、ガラスベース６０の短辺とガラスベース６１の長辺が平行になる向きで、荷重５ｋｇｆを印加しながら貼り合わせた。【０１０２】
得られたガラス接合体のガラスベース６１の両端部６１Ｅを、ガラスベース６１が地面に対して水平となり、ガラスベース６１の下側にガラスベース６０が位置する状態で固定した。その状態で、ガラスベース６０に鉛直方向下向き（矢印Ｆの方向）に荷重を加え、ガラスベース６０が剥離するまで荷重を増加させた。ガラスベース６０が剥離した時点の試験力（荷重）を測定し、この試験力を、硬化性樹脂層３Ａ（又は遮光層３）とガラスベース６１との接着面積で割った値を、接着力として記録した。【０１０３】
この方法により、ガラス接合体を得てから２時間以内に測定される初期接着力と、ガラス接合体を２５℃、５０％ＲＨの室内で４８時間静置した後に測定される遅延硬化後接着力とを測定した。【０１０４】
２．遮光性
板状のソーダガラス６２（フロートガラス、松浪ガラス製「ＭＩＣＲＯ  ＳＬＩＤＥ  ＧＬＡＳＳＳ９２１３」、サイズ７６×５２ｍｍ、厚さ１．２〜１．５ｍｍ、照射光透過率９０％）を、アセトンを染み込ませた不織布（旭化成せんい株式会社製「ベンコット」）でよく拭き、これを試験用ガラス基材として用いた。図１０に示すように、ソーダガラス６２の一方の主面の四片に沿ってテープ（オカモト株式会社製「Ｎｏ．４０２布テープ」、幅５０ｍｍ）を貼り付け、枠状のガイド６５を形成した。【０１０５】
次いで、ガイド６５の内側のソーダガラス６２の表面６２Ｓに硬化性樹脂組成物（１ｍＬ）を滴下し、ガラス棒で引き伸ばして、硬化性樹脂層を形成させた。形成された硬化性樹脂層に対して、紫外線照射装置（アイグラフィックス（株）製、ＵＳ５−Ｘ０４０１、使用光源：アイグラフィックス（株）製、メタルハライドランプＭ０４−Ｌ４１）を用いて、照射強度４００ｍＷ／ｃｍ２で総照射量が２０００ｍＪ／ｃｍ２になるように照射して、硬化性樹脂層の硬化反応を進行させた。照射出力は照度計（ウシオ電機株式会社製「ＵＩＴ−２５０」）にて測定した。光照射後の硬化性樹脂層の厚さは１５０μｍであった。【０１０６】
光照射後の硬化性樹脂層の波長４００〜７００ｎｍの光透過率を、可視紫外分光光度計（株式会社島津製作所製「ＵＶ−２４００ＰＣ」）を用いて測定した。４００〜７００ｎｍでの平均光透過率に基づいて、遮光性を下記の基準で評価した。
Ａ：４００〜７００ｎｍでの平均光透過率が１０％未満
Ｆ：４００〜７００ｎｍでの平均光透過率が１０％以上【０１０７】
【表１】
2018038226.tif 000002
【０１０８】
表１は、各硬化性樹組成物に関する接着力及び遮光性の評価結果を示す。各実施例において、硬化性樹脂組成物を塗布する方法により、十分な遮光性を有する遮光層を、狭い領域に容易に形成できることが確認された。さらに、形成された遮光層は、高い接着力を発現した。
【産業上の利用可能性】
【０１０９】
本発明によれば、画像表示装置を製造するにあたり、画像表示部とフレーム部の間からの光漏れを抑制する遮光性を有し、かつ狭小な領域であっても効率的に形成できる遮光層を形成するために用いることのできる硬化性樹脂組成物を提供することができる。また、本発明によれば、微細な接着面であっても落下衝撃及び画像表示装置を構成する部材（例えばフレキシブル配線基板（ＦＰＣ））の反発力などによる剥れ及び浮きを抑制できる接着力が得られ、光漏れの防止性に優れた遮光層を備える画像表示用装置の製造方法を提供することができる。これらは、スマートフォーン、タッチパッド、パーソナルコンピュータ、テレビ等の情報端末の工業的製造に有用である。
【符号の説明】
【０１１０】
１…画像表示部、３…遮光層、５…フレーム部、３Ａ…硬化性樹脂層、２０…カバー部材、２１…カバーガラス、２２…額縁部、４１…液晶パネル、４１Ｓ…画像表示面、４２…光透過性感圧接着層、４３…バックライト部、４５…光源、４６…光学シート部、５１…樹脂フレーム、５２…バックライトフレーム、５３…筐体フレーム、６０，６１…ガラスベース、６１Ｅ…ガラスベース６１の両端部、６２…ソーダガラス、６２Ｓ…ソーダガラス６２の表面、６５…ガイド、１００…画像表示装置、Ｗ…遮光層の幅。
【図１】
2018038226.tif 000003
【図２】
2018038226.tif 000004
【図３】
2018038226.tif 000005
【図４】
2018038226.tif 000006
【図５】
2018038226.tif 000007
【図６】
2018038226.tif 000008
【図７】
2018038226.tif 000009
【図８】
2018038226.tif 000010
【図９】
2018038226.tif 000011
【図１０】
2018038226.tif 000012
【国際調査報告】
2018038226.tif 000013
2018038226.tif 000014
2018038226.tif 000015
2018038226.tif 000016
2018038226.tif 000017
2018038226.tif 000018
2018038226.tif 000019